(57)【要約】【課題】保存安定性および吐出安定性が優れ、かつ、塗膜耐性が優れた塗膜を形成することのできる電子線硬化型水性インキジェットインキ組成物を提供する。【解決手段】着色剤と、樹脂エマルジョンと、水溶性光重合性モノマーと、水とを含み、水溶性光重合性モノマーは、アクリルアミド誘導体を含み、アクリルアミド誘導体の含有量は、電子線硬化型水性インキジェットインキ組成物中、２０〜５５質量％であり、樹脂エマルジョンの含有量は、電子線硬化型水性インキジェットインキ組成物中、固形分換算で１〜１１質量％である、電子線硬化型水性インキジェットインキ組成物。【選択図】なし【特許請求の範囲】
【請求項１】
着色剤と、樹脂エマルジョンと、水溶性光重合性モノマーと、水とを含み、
前記水溶性光重合性モノマーは、アクリルアミド誘導体を含み、
前記アクリルアミド誘導体の含有量は、電子線硬化型水性インキジェットインキ組成物中、２０〜５５質量％であり、
前記樹脂エマルジョンの含有量は、電子線硬化型水性インキジェットインキ組成物中、固形分換算１〜１１質量％である、電子線硬化型水性インキジェットインキ組成物。
【請求項２】
前記水の含有量は、電子線硬化型水性インキジェットインキ組成物中、４０〜７５質量％である、請求項１記載の電子線硬化型水性インキジェットインキ組成物。
【発明の詳細な説明】
【技術分野】
【０００１】
本発明は、電子線硬化型水性インキジェットインキ組成物に関する。より詳細には、本発明は、保存安定性および吐出安定性が優れ、かつ、塗膜耐性が優れた塗膜を形成することのできる電子線硬化型水性インキジェットインキ組成物に関する。
【背景技術】
【０００２】
従来、電子線によって硬化する電子線硬化型水性インキジェットインキ組成物の開発が進められている。特許文献１には、水性液媒体中に、少なくとも顔料、水溶性樹脂、エネルギーの付与により固体化する水溶性モノマーおよび光重合開始剤を含むインクが開示されている。
【先行技術文献】
【特許文献】
【０００３】
【特許文献１】特開平７−２２４２４１号公報
【発明の概要】
【発明が解決しようとする課題】
【０００４】
しかしながら、特許文献１に記載のインクは、保存安定性、吐出安定性、および、得られる塗膜の塗膜耐性に関して改良の余地があった。
【０００５】
本発明は、このような従来の課題に鑑みてなされたものであり、保存安定性および吐出安定性が優れ、かつ、塗膜耐性が優れた塗膜を形成することのできる電子線硬化型水性インキジェットインキ組成物を提供することを目的とする。
【課題を解決するための手段】
【０００６】
本発明者らは、上記課題を解決するために鋭意検討を行った結果、着色剤と、樹脂エマルジョンと、所定量のアクリルアミド誘導体を含む水溶性光重合性モノマーと、水とを含む電子線硬化型水性インキジェットインキ組成物が、上記の課題を解決し得ることを見出し、本発明を完成させた。上記課題を解決する本発明は、以下の構成を主に備える。
【０００７】
（１）着色剤と、樹脂エマルジョンと、水溶性光重合性モノマーと、水とを含み、前記水溶性光重合性モノマーは、アクリルアミド誘導体を含み、前記アクリルアミド誘導体の含有量は、電子線硬化型水性インキジェットインキ組成物中、２０〜５５質量％であり、前記樹脂エマルジョンの含有量は、電子線硬化型水性インキジェットインキ組成物中、固形分換算で１〜１１質量％である、電子線硬化型水性インキジェットインキ組成物。
【０００８】
このような構成によれば、電子線硬化型水性インキジェットインキ組成物は、保存安定性および吐出安定性が優れる。また、電子線硬化型水性インキジェットインキ組成物は、塗膜耐性が優れた塗膜を形成することができる。
【０００９】
（２）前記水の含有量は、電子線硬化型水性インキジェットインキ組成物中、４０〜７５質量％である、（１）記載の電子線硬化型水性インキジェットインキ組成物。
【００１０】
このような構成によれば、電子線硬化型水性インキジェットインキ組成物は、分散安定性が良好となるという利点がある。
【発明の効果】
【００１１】
本発明によれば、保存安定性および吐出安定性が優れ、かつ、塗膜耐性が優れた塗膜を形成することのできる電子線硬化型水性インキジェットインキ組成物を提供することができる。
【発明を実施するための形態】
【００１２】
＜電子線硬化型水性インキジェットインキ組成物＞
本発明の一実施形態の電子線硬化型水性インキジェットインキ組成物（以下、インキ組成物ともいう）は、着色剤と、樹脂エマルジョンと、水溶性光重合性モノマーと、水とを含む。水溶性光重合性モノマーは、アクリルアミド誘導体を含む。アクリルアミド誘導体の含有量は、インキ組成物中、２０〜５５質量％である。樹脂エマルジョンの含有量は、インキ組成物中、固形分換算で１〜１１質量％である。以下、それぞれについて説明する。
【００１３】
（着色剤）
本実施形態のインキ組成物は、着色剤を含むことが好ましい。着色剤を含有させることにより、インキ組成物は、各色のインキ組成物を作製することができる。
【００１４】
着色剤は特に限定されない。一例を挙げると、着色剤は、従来使用されている顔料、染料を特に制限なく使用でき、有機顔料または無機顔料等の顔料であることが好ましい。着色剤は、併用されてもよい。
【００１５】
有機顔料は、染料レーキ顔料、アゾ系、ベンゾイミダゾロン系、フタロシアニン系、キナクリドン系、アントラキノン系、ジオキサジン系、インジゴ系、チオインジコ系、ペリレン系、ペリノン系、ジケトピロロピロール系、イソインドリノン系、ニトロ系、ニトロソ系、アンスラキノン系、フラバンスロン系、キノフタロン系、ピランスロン系、インダンスロン系の顔料等である。
【００１６】
無機顔料は、酸化チタン、ベンガラ、アンチモンレッド、カドミウムイエロー、コバルトブルー、群青、紺青、鉄黒、酸化クロムグリーン、カーボンブラック、黒鉛等の有色顔料（白色、黒色等の無彩色の着色顔料も含める）、および、炭酸カルシウム、カオリン、クレー、硫酸バリウム、水酸化アルミニウム、タルク等の体質顔料等である。
【００１７】
本実施形態のインキ組成物の代表的な色相ごとの顔料の具体例は、以下のとおりである。イエロー顔料は、Ｃ．Ｉ．Ｐｉｇｍｅｎｔ  Ｙｅｌｌｏｗ  １、２、３、１２、１３、１４、１６、１７、４２、７３、７４、７５、８１、８３、８７、９３、９５、９７、９８、１０８、１０９、１１４、１２０、１２８、１２９、１３８、１３９、１５０、１５１、１５５、１６６、１８０、１８４、１８５、２１３等であり、Ｃ．Ｉ．Ｐｉｇｍｅｎｔ  Ｙｅｌｌｏｗ  １５０、１５５、１８０、２１３等であることが好ましい。
【００１８】
マゼンタ顔料は、Ｃ．Ｉ．Ｐｉｇｍｅｎｔ  Ｒｅｄ  ５、７、１２、１９、２２、３８、４８：１、４８：２、４８：４、４９：１、５３：１、５７、５７：１、６３：１、１０１、１０２、１１２、１２２、１２３、１４４、１４６、１４９、１６８、１７７、１７８、１７９、１８０、１８４、１８５、１９０、２０２、２０９、２２４、２４２、２５４、２５５、２７０、Ｃ．Ｉ．Ｐｉｇｍｅｎｔ  Ｖｉｏｌｅｔ  １９等であり、Ｃ．Ｉ．Ｐｉｇｍｅｎｔ  Ｒｅｄ  １２２、２０２、Ｐｉｇｍｅｎｔ  Ｖｉｏｌｅｔ  １９等であることが好ましい。
【００１９】
シアン顔料は、Ｃ．Ｉ．Ｐｉｇｍｅｎｔ  Ｂｌｕｅ  １、２、３、１５、１５：１、１５：２、１５：３、１５：４、１５：６、１６、１８、２２、２７、２９、６０等であり、Ｃ．Ｉ．Ｐｉｇｍｅｎｔ  Ｂｌｕｅ  １５：４等であることが好ましい。
【００２０】
ブラック顔料は、カーボンブラック（Ｃ．Ｉ．Ｐｉｇｍｅｎｔ  Ｂｌａｃｋ  ７）等である。
【００２１】
ホワイト顔料は、酸化チタン、酸化アルミニウム等であり、アルミナ、シリカ等の種々の材料で表面処理された酸化チタン等であることが好ましい。
【００２２】
着色剤の含有量は、インキ組成物中、１質量％以上であることが好ましい。また、着色剤の含有量は、インキ組成物中、３０質量％以下であることが好ましい。着色剤の含有量が上記範囲内であることにより、インキ組成物は、得られる印刷物の画像品質が適切となり、かつ、粘度特性が優れる。
【００２３】
（樹脂エマルジョン）
樹脂エマルジョンは、得られる印刷物の耐摩擦性を向上させるために好適に含有される。樹脂エマルジョンは特に限定されない。一例を挙げると、樹脂エマルジョンは、アクリル系樹脂エマルジョン、スチレン−アクリル系樹脂エマルジョン、ポリエステル系樹脂エマルジョン、ポリウレタン系樹脂エマルジョン、ポリ酢酸ビニル系樹脂エマルジョン、ポリ塩化ビニル系樹脂エマルジョン、ポリブタジエン系樹脂エマルジョン、ポリエチレン系樹脂エマルジョン等である。樹脂エマルジョンは、併用されてもよい。これらの中でも、得られる印刷物の外観および各種耐性が優れる点において、樹脂エマルジョンは、ポリウレタン系樹脂エマルジョン、アクリル系樹脂エマルジョンであることが好ましい。
【００２４】
樹脂のガラス転移温度は、インキ組成物の吐出安定性を高める観点から、−３０℃以上であることが好ましく、−２５℃以上であることがより好ましい。一方、樹脂のガラス転移温度は、印刷媒体上におけるインキ組成物の成膜性を高める観点から、３０℃以下であることが好ましく、２５℃以下であることがより好ましい。
【００２５】
樹脂のガラス転移温度は、樹脂がアクリル系樹脂またはスチレン−アクリル系樹脂である場合、下記のｗｏｏｄの式により求めた理論ガラス転移温度である。
Ｗｏｏｄの式：１／Ｔｇ＝Ｗ１／Ｔｇ１＋Ｗ２／Ｔｇ２＋Ｗ３／Ｔｇ３＋・・・・・＋Ｗｘ／Ｔｇｘ
［式中、Ｔｇ１〜Ｔｇｘはアニオン性基含有樹脂を構成する単量体１、２、３・・・ｘのそれぞれの単独重合体のガラス転移温度、Ｗ１〜Ｗｘは単量体１、２、３・・・ｘのそれぞれの重合分率、Ｔｇは理論ガラス転移温度を表す。ただし、ｗｏｏｄの式におけるガラス転移温度は絶対温度である。］
【００２６】
アクリル系樹脂またはスチレン−アクリル系樹脂以外における樹脂のガラス転移温度は、熱分析により求めた理論ガラス転移温度である。熱分析の方法は、ＪＩＳ  Ｋ  ７１２１（プラスチックの転移温度測定方法）に準じる方法であり、パーキンエルマー社製Ｐｙｒｉｓ１  ＤＳＣを用いて、昇温速度２０℃／分、窒素ガス流速２０ミリリットル／分の条件下でガラス転移温度を測定することができる。
【００２７】
エマルジョンの平均粒子径は、インキ組成物の吐出安定性を高める観点から、５００ｎｍ以下であることが好ましく、３００ｎｍ以下であることがより好ましい。エマルジョンの平均粒子径は、たとえば、日機装（株）製Ｍｉｃｒｏｔｒａｃ粒度分布測定機  ＵＰＡ−１５０を用いて、測定時間６０秒、希釈溶媒を水として、Ｄ５０値の測定によって求めることができる。
【００２８】
樹脂エマルジョンの含有量は、インキ組成物中、固形分換算で１質量％以上であればよく、３質量％以上であることが好ましい。また、樹脂エマルジョンの含有量は、インキ組成物中、固形分換算で１１質量％以下であればよく、８質量％以下であることが好ましい。樹脂エマルジョンの含有量が上記範囲内であることにより、インキ組成物は、吐出安定性が優れる。また、得られる印刷物は、外観および各種耐性が優れる。
【００２９】
（水溶性光重合性モノマー）
水溶性光重合性モノマーは、アクリルアミド誘導体を含む。アクリルアミド誘導体は特に限定されない。一例を挙げると、アクリルアミド誘導体は、（メタ）アクリルアミド、Ｎ−ヒドロキシエチルアクリルアミド、Ｎ，Ｎ−ジメチルアクリルアミド、ジエチルアクリルアミド、アクリロイルモルフォリン等である。アクリルアミド誘導体は、併用されてもよい。
【００３０】
アクリルアミド誘導体の含有量は、インキ組成物中、２０質量％以上であればよく、２５％質量％以上であることが好ましい。また、アクリルアミド誘導体の含有量は、インキ組成物中、５５質量％以下であればよく、４５％質量％以下であることが好ましい。アクリルアミド誘導体の含有量が２０質量％未満である場合、インキ組成物は、保存安定性および吐出安定性が低下する傾向がある。一方、アクリルアミド誘導体の含有量が５５質量％を超える場合、インキ組成物は、得られる塗膜の塗膜耐性が低下する傾向がある。
【００３１】
水溶性光重合性モノマーは、アクリルアミド誘導体のほか、適宜、他の水溶性光重合性モノマーを含んでもよい。他の水溶性光重合性モノマーは特に限定されない。一例を挙げると、他の水溶性光重合性モノマーは、（メタ）アクリル酸；ヒドロキシメチル（メタ）アクリレート、ヒドロキシエチル（メタ）アクリレート等のヒドロキシアルキルアクリレート；ジエチレングリコールジ（メタ）アクリレート、ジプロピレングリコールジ（メタ）アクリレート等のポリアルキレングリコールジ（メタ）アクリレート、（エチレングリコール）メチルエーテルアクリレート、（エチレングリコール）メチルエーテルメタクリレート、ポリビニルアルコール、ビニルピロリドン、ビニル  ４−メチルピロリドン、ビニル  ４−フェニルピロリドン、ビニルイミダゾール、ビニル  ４−メチルイミダゾール、ビニル  ４−フェニルイミダゾール等である。
【００３２】
（水）
水は、上記した樹脂エマルジョンにおける分散媒や、着色剤等を溶解、分散させるための溶媒として配合される。水は、精製水、イオン交換水等である。
【００３３】
水の含有量は、インキ組成物中、４０質量％以上であることが好ましい。また、水の含有量は、インキ組成物中、７５質量％以下であることが好ましい。水の含有量が上記範囲内であることにより、インキ組成物は、分散安定性が良好となるという利点がある。
【００３４】
（任意成分）
本実施形態のインキ組成物は、適宜、任意成分として、表面調整剤、水溶性有機溶剤、防黴剤、防錆剤、増粘剤、酸化防止剤、紫外線吸収剤、保存性向上剤、消泡剤、保湿剤、ｐＨ調整剤等の各種添加剤を含んでもよい。
【００３５】
・表面調整剤
本実施形態のインキ組成物は、表面調整剤を好適に含む。表面調整剤は特に限定されない。一例を挙げると、表面調整剤は、シリコーン系表面調整剤、フッ素系表面調整剤、アセチレン系表面調整剤等である。アセチレンジオール系表面調整剤は、ダイノール６０７、ダイノール６０９、ＥＸＰ−４００１、ＥＸＰ−４３００、オルフィンＥ１０１０（日信化学工業（株）製）等である。シリコーン系界面活性剤は、ＢＹＫ−３０７、３３３、３４７、３４８、３４９、３４５、３７８、３４５５（ビックケミー社製）等である。フッ素系界面活性剤は、Ｆ−４１０、４４４、５５３（ＤＩＣ（株）製）、ＦＳ−６５、３４、３５、３１、３０（デュポン社製）等である。
【００３６】
表面調整剤が含有される場合において、表面調整剤の含有量は特に限定されない。一例を挙げると、表面調整剤の含有量は、インキ組成物の表面張力が２５〜４０ｍＮ／ｍとなる量であることが好ましく、インキ組成物中に０．１〜１．５質量％であることがより好ましい。
【００３７】
・水溶性有機溶剤
本実施形態のインキ組成物は、保存安定性、吐出安定性、インキの飛翔性等を調整するために水溶性有機溶剤を含有してもよい。水溶性有機溶剤は特に限定されない。一例を挙げると、水溶性有機溶剤は、アルコール類、多価アルコール類、多価アルコールの低級アルキルエーテル類、ケトン類、エーテル類、エステル類、窒素含有化合物類、アミド類等である。
【００３８】
アルコール類は、メタノール、エタノール、ｎ−プロパノール、ｎ−ブタノール、ｎ−ペンタノール、ｎ−ヘキサノール、ｎ−ヘプタノール、ｎ−オクタノール、ｎ−ノニルアルコール、ｎ−デカノール、またはこれらの異性体、シクロペンタノール、シクロヘキサノール等である。
【００３９】
多価アルコールは、グリセリン、エチレングリコール、プロピレングリコール、１，３−ブチレングリコール、１，４−ブチレングリコール、１，２−ペンタンジオール、４−メチル−１，２−ペンタンジオール、３，３−ジメチル−１，２−ブタンジオール、１，５−ペンタンジオール、ネオペンチルグリコール、１，２−ヘキサンジオール、２−エチル−１，３−ヘキサンジオール、２−メチル−１，３−ブタンジオール、５−メチル−１，２−ヘキサンジオール、３−メチル−１，３−ブタンジオール、３−メチル−１，５−ブタンジオール、１，６−ヘキサンジオール、１，２−シクロヘキサンジオール、２，２，４−トリメチル−１，３−ペンタンジオール、２，５−ジメチル−２，５−ヘキサンジオール、１，２−オクタンジオール、１，８−オクタンジオール、１，９−ノナンジオール、１，１０−デカンジオール、ペンタエリスリトール、ジエチレングリコール、ジプロピレングリコール、トリエチレングリコール、テトラエチレングリコール、ポリエチレングリコール、ポリプロピレングリコール、チオジグリコール等である。
【００４０】
多価アルコールの低級アルキルエーテル類は、エチレングリコールモノメチルエーテル、エチレングリコールジメチルエーテル、エチレングリコールモノエチルエーテル、エチレングリコールジエチルエーテル、エチレングリコールモノプロピルエーテル、エチレングリコールイソプロピルエーテル、エチレングリコールモノブチルエーテル、エチレングリコールイソブチルエーテル、プロピレングリコールモノメチルエーテル、プロピレングリコールモノエチルエーテル、プロピレングリコールモノプロピルエーテル、プロピレングリコールモノブチルエーテル、ジエチレングリコールモノメチルエーテル、ジエチレングリコールモノエチルエーテル、ジエチレングリコールモノブチルエーテル、ジプロピレングリコールモノ−ｎ−プロピルエーテル、ジプロピレングリコールモノ−ｎ−ブチルエーテル等である。
【００４１】
ケトン類は、アセトン、メチルエチルケトン、メチルブチルケトン、メチルイソブチルケトン、ジイソプロピルケトン、シクロペンタノン、シクロヘキサノン等である。
【００４２】
エーテル類は、ジエチルエーテル、イソプロピルエーテル、ｎ−ブチルエーテル、テトラヒドロフラン、テトラヒドロピラン、１，４−ジオキサン等である。
【００４３】
エステル類は、エチルアセテート、プロピレンカルボネート、酢酸メチル、酢酸エチル、酢酸プロピル、酢酸イソプロピル、酢酸ブチル、酢酸イソブチル、酢酸アミル、乳酸エステル、酪酸エステル、ジブチルフタレート、ジオクチルフタレート、およびε−カプロラクトン、ε−カプロラクタム等の環状エステル等である。
【００４４】
窒素含有化合物類は、２−ピロリドン、Ｎ−メチルピロリドン、Ｎ−エチルピロリドン、Ｎ−メチルオキサゾリジノン、Ｎ−エチルオキサゾリジノン等である。
【００４５】
アミド類は、β-アルコキシプロピオンアミド等である。
【００４６】
水溶性有機溶媒が含有される場合において、水溶性有機溶媒の含有量は特に限定されない。
【００４７】
・保存性向上剤
保存性向上剤は、ヒンダートアミン、紫外線吸収剤、酸化防止剤等である。ヒンダートアミンは、Ｎ−ＣＨ3タイプ、Ｎ−Ｈタイプ、Ｎ−ＯＲタイプ等である。
【００４８】
・紫外線吸収剤
紫外線吸収剤は、ベンゾフェノン系紫外線吸収剤、ベンゾトリアゾール系紫外線吸収剤、サリチレート系紫外線吸収剤、ヒドロキシフェニルトリアジン系紫外線吸収剤、シアノアクリレート系紫外線吸収剤、ニッケル錯塩系紫外線吸収剤等である。
【００４９】
・酸化防止剤
酸化防止剤は、フェノール系酸化防止剤、アミン系酸化防止剤、硫黄系酸化防止剤、リン系酸化防止剤等である。
【００５０】
・消泡剤
消泡剤は、シリコーン系消泡剤、プルロニック系消泡剤等である。
【００５１】
インキ組成物全体の説明に戻り、本実施形態のインキ組成物は、２５℃における粘度が、１００ｍＰａ・ｓ以下であることが好ましく、３０ｍＰａ・ｓ以下であることがより好ましい。インキ組成物は、必要に応じて粘度調整剤等が配合される。なお、本実施形態において、粘度は、Ｅ型粘度計（ＲＥ１００Ｌ型粘度計、東機産業（株）製）を用いて、２５℃で測定することができる。
【００５２】
＜インキ組成物の調製方法＞
本実施形態のインキ組成物を調製する方法は特に限定されない。一例を挙げると、インキ組成物は、上記した材料をビーズミルや３本ロールミル等で混合して調製することができる。なお、顔料は、顔料、上記顔料分散剤および上記光重合性モノマーを混合することにより、予めコンタベースインキを得て、そこに所望の組成となるよう上記の成分の残余の分を添加して調製してもよい。
【００５３】
＜印刷物の製造方法＞
次に、本実施形態のインキ組成物を用いて印刷物を製造する方法について説明する。
【００５４】
本実施形態の印刷物の製造方法は、上記したインキ組成物を、インキジェット方式にて基材に印刷する工程を含む。
【００５５】
基材は特に限定されない。一例を挙げると、基材は、各樹樹脂基材、紙、カプセル、ジェル、金属箔、ガラス、木材、布等である。
【００５６】
インキ組成物を硬化する方法は特に限定されない。一例を挙げると、インキ組成物は、基材に吐出された後、電子線で露光することにより硬化することができる。具体的には、基材への吐出は、上記インキ組成物をインキジェット方式用のプリンター装置のプリンターヘッドに供給し、このプリンターヘッドから基材に塗膜の膜厚が１〜２０μｍとなるように吐出することにより行うことができる。電子線での露光、硬化（画像の硬化）は、画像として基材に塗工されたインキ組成物に電子線を照射することにより行うことができる。
【００５７】
電子線を照射する照射装置は特に限定されない。一例を挙げると、照射装置は、コックロフトワルトシン型、バンデグラフ型または共振変圧器型等の照射装置である。電子線のエネルギーは、５０〜１０００ｅＶであることが好ましく、１００〜３００ｅＶであることがより好ましい。
【００５８】
以上、本実施形態のインキ組成物によれば、保存安定性および吐出安定性が優れ、かつ、塗膜耐性が優れた塗膜を形成することのできるインキ組成物を提供することができる。
【実施例】
【００５９】
以下、実施例により本発明をより具体的に説明する。本発明は、これら実施例に何ら限定されない。なお、特に制限のない限り、「％」は「質量％」を意味し、「部」は「質量部」を意味する。
【００６０】
使用した原料および調製方法を以下に示す。
＜樹脂エマルジョン＞
ウレタン系樹脂エマルジョン：固形分３４％、商品名：Ｒ−９７２、ＤＳＭ社製
アクリル系樹脂エマルジョン：固形分１９．５％、商品名：Ａ−１１２５、ＤＳＭ社製
＜水溶性光重合性モノマー＞
ジメチルアクリルアミド
Ｎ−ヒドロキシエチルアクリルアミド
ジエチルアクリルアミド
アクリロイルモルフォリン
ＰＥＧ（６００）ジアクリレート
４−ヒドロキシブチルアクリレート
＜その他の添加剤＞
アセチレンジオール系表面調整剤：商品名：オルフィンＥ１０１０、日信化学工業（株）製
【００６１】
（実施例１  シアンインキ組成物）
表１に示される処方（質量％）にしたがって、顔料、顔料分散剤、ジメチルアクリルアミド、ウレタン系樹脂エマルジョン、アセチレンジオール系表面調整剤および水を分散・攪拌混合し、実施例１のインキ組成物質量部を得た。
【００６２】
【表１】
2020094102.tif 000002
【００６３】
（実施例２〜１３、比較例１〜５）
表１に記載の処方に変更した以外は、実施例１と同様の方法により、インキ組成物を調製した。
【００６４】
＜インキ組成物および印刷物の評価＞
実施例１〜１３および比較例１〜５のインキ組成物を用いて、以下の評価方法および評価基準にしたがって、保存安定性、塗膜耐性および吐出安定性を評価した。結果を表１に示す。
【００６５】
（１）保存安定性
インキ組成物をガラス瓶にとり、２５℃の粘度（ｍ・Ｐａ）を、粘度計（ＲＥ１００Ｌ型粘度計、東機産業（株）製）を用いて測定した。その後、密栓し６０℃、１ヵ月保存し、保存後の粘度（２５℃）を粘度計により測定した。保存安定性は、粘度変化率（６０℃、（１ヵ月後の粘度−保存前の粘度）／保存前の粘度）で評価した。
［評価基準］
○：粘度変化率が１０％未満であった。
△：粘度変化率が１０％以上２０％未満であった。
×：粘度変化率が２０％以上であった。
【００６６】
（２）塗膜耐性
実施例および比較例で得られた各電子線硬化型水性インキジェットインキ組成物を、基材（片面にコロナ放電処理を施したポリエチレンテレフタレートフィルム（エステルフィルムＥ５１００（東洋紡（株）製、商品名）、厚さ１２μｍ、以後ＰＥＴフィルムと記載）に、＃４のバーコーターで塗布した。次いで、ＥＢ照射装置にて、加速電圧９０ｋＶ、照射線量３０ｋＧｙ下で硬化させ、硬化膜を形成した。学振型堅牢度試験機（（株）大栄科学精器製作所製）を用いて、晒し布で５００ｇ×２００回塗膜を擦ったときの、ＰＥＴフィルムからの硬化膜の取られ具合を目視で観察し、以下の基準で評価した。
［評価基準］
○：硬化膜の取られが無かった。
△：硬化膜の表面に傷があった。
×：硬化膜が取られ、基材がみえた。
【００６７】
（３）吐出安定性
２５℃の雰囲気温度下に、低粘度インキ用のインキジェットノズルを備えたインキジェット記録装置と、実施例および比較例で得られた各電子線硬化型水性インキジェットインキ組成物とを２４時間置き、インキジェット記録装置および各インキ組成物の温度を２５℃とした。その後２５℃の雰囲気温度下で、各電子線硬化型水性インキジェットインキ組成物を用いてＰＥＴフィルム上に、連続的に印字して、吐出安定性の評価を行い、以下の基準で評価した。
［評価基準］
○：印字の乱れがほとんどなく、安定して吐出できた。
△：多少の印字の乱れがあったが、吐出できた。
×：吐出できなかった。
【００６８】
表１に示されるように、実施例１〜１３のインキ組成物は、いずれも優れた保存安定性、塗膜耐性および吐出安定性を示した。一方、アクリルアミド誘導体の含有量が少なかった比較例１のインキ組成物は、保存安定性および塗膜耐性が劣った。アクリルアミド誘導体を含まない比較例２のインキ組成物は、保存安定性および吐出安定性が劣った。アクリルアミド誘導体の含有量が多い比較例３のインキ組成物は、塗膜耐性が劣った。樹脂エマルジョンの含有量が多い比較例４のインキ組成物は、保存安定性および吐出安定性が劣った。樹脂エマルジョンの含有量が少ない比較例５のインキ組成物は、塗膜耐性が劣った。